(57)【要約】      （修正有）【課題】魚の食い付きを向上させることが可能であり、なおかつ切れにくい釣糸を提供する。【解決手段】細径部３と太径部２とを有し、細径部３の曲げ剛性Ｋ１（Ｎ・ｍｍ２）が太径部２の曲げ剛性Ｋ２（Ｎ・ｍｍ２）よりも高いモノフィラメントからなる釣糸１又は細径部３と太径部２とを有し、細径部３のヤング率Ｅ１（Ｎ／ｍｍ２）が太径部２のヤング率Ｅ２よりも高いモノフィラメントからなる釣糸１とする。【選択図】図１
2018064505.tif 000002
【特許請求の範囲】
【請求項１】
細径部と太径部とを有し、細径部の曲げ剛性Ｋ１（Ｎ・ｍｍ２）が太径部の曲げ剛性Ｋ２（Ｎ・ｍｍ２）よりも高いモノフィラメントからなる釣糸。
【請求項２】
太径部の曲げ剛性Ｋ２（Ｎ・ｍｍ２）に対する細径部の曲げ剛性Ｋ１（Ｎ・ｍｍ２）の比（Ｋ１／Ｋ２）が１．０５〜２である請求項１に記載の釣糸。
【請求項３】
細径部と太径部とを有し、細径部のヤング率Ｅ１（Ｎ／ｍｍ２）が太径部のヤング率Ｅ２よりも高いモノフィラメントからなる釣糸。
【請求項４】
太径部のヤング率Ｅ２（Ｎ／ｍｍ２）に対する細径部のヤング率Ｅ１（Ｎ／ｍｍ２）の比（Ｅ１／Ｅ２）が１．１〜３である請求項３に記載の釣糸。
【請求項５】
太径部の径Ｄ２（ｍｍ）に対する細径部の径Ｄ１（ｍｍ）の比（Ｄ１／Ｄ２）が０．８〜０．９９である請求項１〜４のいずれかに記載の釣糸。
【請求項６】
ポリフッ化ビニリデン、ナイロン又はポリエステルのモノフィラメントからなる請求項１〜５のいずれかに記載の釣糸。
【請求項７】
請求項１〜６のいずれかに記載の釣糸からなるハリス。
【請求項８】
モノフィラメントの一部を沸点が１００℃以上の有機溶媒を含有する処理液と接触させて加熱する請求項１〜６のいずれかに記載の釣糸の製造方法。
【発明の詳細な説明】
【技術分野】
【０００１】
本発明は、モノフィラメントからなり、細径部と太径部とを有する釣糸、特にハリスに関する。また、このような釣糸の製造方法に関する。
【背景技術】
【０００２】
釣果にはハリスの号数が大きく影響し、通常号数が小さくなるほど、すなわち、ハリスが細くなるほど魚の食い付きが良くなることが知られている。このように魚の食い付きが良くなる理由として、ハリスが細く柔軟になることによって餌が動きやすくなり、魚が餌を吸い込み易くなることが挙げられる。一方、ハリスが細くなると切れやすくなるとともに、取扱いも難しくなる。このようなことから、ハリスの号数の選択は釣り人にとって大きな悩みであった。
【０００３】
特許文献１には、モノフィラメントからなり、一端を道糸側、他端を釣針側にそれぞれ連結して使用するハリスであって、釣針側と道糸側とに本体部よりも直径が大きい太径部を形成したハリスが記載されている。当該ハリスは、魚の歯との接触によってチモト切れ（ハリスの切断）を起こすことが少なく、しかも餌を早く自然に沈めることができるため、優れた釣果を得ることができると記載されている。しかしながら、特許文献１に記載されたハリスは本体部分が細くて強力が低いため切れ易かった。
【先行技術文献】
【特許文献】
【０００４】
【特許文献１】特開２００６−１４６７９号公報
【発明の概要】
【発明が解決しようとする課題】
【０００５】
本発明は上記課題を解決するためになされたものであり、魚の食い付きを向上させることが可能であり、なおかつ切れにくい釣糸を提供することを目的とする。また、このような釣糸の簡便な製造方法を提供することを目的とする。
【課題を解決するための手段】
【０００６】
上記課題は、細径部と太径部とを有し、細径部の曲げ剛性Ｋ１（Ｎ・ｍｍ２）が太径部の曲げ剛性Ｋ２（Ｎ・ｍｍ２）よりも高いモノフィラメントからなる釣糸を提供することによって解決される。このとき、太径部の曲げ剛性Ｋ２（Ｎ・ｍｍ２）に対する細径部の曲げ剛性Ｋ１（Ｎ・ｍｍ２）の比（Ｋ１／Ｋ２）が１．０５〜２であることが好ましい。
【０００７】
上記課題は、細径部と太径部とを有し、細径部のヤング率Ｅ１（Ｎ／ｍｍ２）が太径部のヤング率Ｅ２よりも高いモノフィラメントからなる釣糸を提供することによっても解決される。このとき、太径部のヤング率Ｅ２（Ｎ／ｍｍ２）に対する細径部のヤング率Ｅ１（Ｎ／ｍｍ２）の比（Ｅ１／Ｅ２）が１．１〜３であることが好ましい。
【０００８】
前記釣糸において、太径部の径Ｄ２（ｍｍ）に対する細径部の径Ｄ１（ｍｍ）の比（Ｄ１／Ｄ２）が０．８〜０．９９であることが好ましい。前記釣糸がポリフッ化ビニリデン、ナイロン又はポリエステルのモノフィラメントからなるものであることも好ましい。
【０００９】
前記釣糸からなるハリスが前記釣糸の好適な実施態様である。
【００１０】
上記課題は、モノフィラメントの一部を沸点が１００℃以上の有機溶媒を含有する処理液と接触させて加熱する前記釣糸の製造方法を提供することによっても解決される。
【発明の効果】
【００１１】
本発明の釣糸を用いることによって、魚が餌を吸い込み易くなり、魚の食い付きが良くなる。しかも当該釣糸は切れにくい。したがって、良好な釣果が得られる。本発明の製造方法によれば、このような釣糸を簡便に製造できる。
【図面の簡単な説明】
【００１２】
【図１】本発明のハリスの一例を示す模式図である。
【図２】魚が餌を吸い込んだ際の本発明のハリスの状態を示す模式図である。
【図３】釣針や道糸と連結して使用されるハリスの一例を示す模式図である。
【図４】釣針や道糸と連結して使用されるハリスの一例を示す模式図である。
【発明を実施するための形態】
【００１３】
本発明の釣糸は、細径部と太径部とを有し、細径部の曲げ剛性Ｋ１（Ｎ・ｍｍ２）が太径部の曲げ剛性Ｋ２（Ｎ・ｍｍ２）よりも高いモノフィラメントからなるものである。
【００１４】
本発明の釣糸に用いられるモノフィラメントは、釣糸として通常用いられるものであれば特に限定されないが、ポリフッ化ビニリデン、ナイロン及びポリエステルが好適であり、ポリフッ化ビニリデンが特に好適である。モノフィラメントは、溶融押出してから延伸することによって製造され、その直径は、通常０．０５〜１ｍｍである。
【００１５】
本発明の釣糸は、細径部と太径部とを少なくとも１つずつ有する。後述するように、モノフィラメントを所定の処理液と接触させる方法等によって、モノフィラメントの一部に太径部を形成させることができる。釣糸中の細径部は、このとき処理液と接触しなかった部分である。本発明の釣糸において、細径部の直径は、通常０．０５〜１ｍｍである。太径部の径Ｄ２（ｍｍ）に対する細径部の径Ｄ１（ｍｍ）の比（Ｄ１／Ｄ２）は０．８〜０．９９が好ましい。比（Ｄ１／Ｄ２）は０．８５以上であることがより好ましい。一方、比（Ｄ１／Ｄ２）は０．９８以下であることがより好ましい。太径部の径Ｄ２及び細径部の径Ｄ１は、各部分の中心付近の直径を測定することによって求められ、具体的には、後述する実施例に記載された方法が採用される。
【００１６】
本発明の釣糸において、細径部の曲げ剛性Ｋ１（Ｎ・ｍｍ２）が太径部の曲げ剛性Ｋ２（Ｎ・ｍｍ２）よりも高い必要がある。釣糸の一部に、他の部分（細径部）よりも曲げ剛性が低く柔軟な太径部が形成されていることが本発明の特徴の１つである。通常、釣糸を細くすると柔軟になるものの強力等が低下する。従来、魚の食い付きを良くするために細く柔軟な釣糸を用いた場合、糸の強力が不十分となって大物が掛った際に糸が切れたり、瀬ズレ（岩等との擦れ）が生じて糸が切れたりして釣り人を悩ませていた。それに対して、本発明の釣糸中の太径部は、細径部よりも太いのに柔軟である。このように柔軟な太径部が釣糸の一部に形成されることによって、餌が動き易くなって、魚が餌を吸い込み易くなる。しかも、釣糸の一部に柔軟な太径部が配置され、他の部分には硬い細径部が配置されているため、瀬ズレによる糸の切断が抑制され、なおかつ当該釣糸は取扱い易い。したがって、本発明の釣糸を用いることによって良好な釣果が得られる。
【００１７】
本発明の釣糸において、太径部の曲げ剛性Ｋ２（Ｎ・ｍｍ２）に対する細径部の曲げ剛性Ｋ１（Ｎ・ｍｍ２）の比（Ｋ１／Ｋ２）が１．０５〜２であることが好ましい。前記比（Ｋ１／Ｋ２）は、1．１以上がより好ましく、１．２以上がさらに好ましい。一方、前記比（Ｋ１／Ｋ２）は、1．６以下がより好ましい。
【００１８】
本発明の釣糸において、太径部の強力ＴＳ２（Ｎ）に対する細径部の強力ＴＳ１（Ｎ）の比（ＴＳ１／ＴＳ２）が０．９５〜１．２であることが好ましい。このように太径部が細径部と同等の強力を有することによって釣糸がさらに切れにくくなる。前記比（ＴＳ１／ＴＳ２）が１．２を超える場合には、釣糸の強力を向上させる効果が得られないおそれがある。前記比（ＴＳ１／ＴＳ２）が１．1以下であることがより好ましく、１．０５以下であることがさらに好ましい。一方、前記比（ＴＳ１／ＴＳ２）が1以上であることがより好ましい。
【００１９】
本発明において、太径部や細径部の強力、曲げ剛性及びヤング率は引張試験により測定することができ、具体的には、後述する実施例に記載された方法を採用することができる。引張試験におけるサンプル長さ（チャック間距離）や引張速度は、太径部や細径部の長さに応じて以下のように調整することができる。
ａ＝ｂ×１．２
ａ：引張速度（ｍｍ／ｍｉｎ）
ｂ：チャック間距離（ｍｍ）
【００２０】
本発明の釣糸中の太径部の長さは用途や狙う魚等によって調整すればよく、特に限定されないが、１〜３０ｃｍが好ましい。太径部の長さが１ｃｍ未満の場合には、魚が餌を吸い込み易くなる効果が十分得られないおそれがある。太径部の長さは２ｃｍ以上がより好ましい。一方、太径部の長さが３０ｃｍを超える場合には、瀬ズレ等によって釣糸が切れ易くなるおそれがある。太径部の長さは２０ｃｍ以下がより好ましく、１０ｃｍ以下がさらに好ましい。
【００２１】
本発明の釣糸中の細径部の長さは用途や狙う魚等によって調整すればよく、特に限定されないが、１５〜２００ｃｍが好ましい。細径部の長さが１５ｃｍ未満の場合には、瀬ズレ等によって釣糸が切れ易くなるおそれがある。一方、細径部の長さが２００ｃｍを超える場合には、魚が餌を吸い込み易くなる効果が十分得られないおそれがある。細径部の長さは１００ｃｍ以下がより好ましい。
【００２２】
本発明の釣糸の製造方法は特に限定されないが、モノフィラメントの一部を沸点が１００℃以上の有機溶媒を含有する処理液と接触させて加熱する方法が好ましい。モノフィラメントの一部をこのような方法で処理することによって、モノフィラメントが柔軟かつ太くなり太径部が形成される。モノフィラメント中の細径部は、このとき処理液と接触しなかった部分である。
【００２３】
前記処理液は沸点が１００℃以上である有機溶媒を含有する必要がある。モノフィラメントを加熱する際に、このような有機溶媒が作用することによって、モノフィラメントが柔軟かつ太くなり、太径部が形成されるものと考えられる。前記有機溶媒の沸点が１００℃未満の場合には、モノフィラメントを加熱する際に、モノフィラメントと接触している有機溶媒が揮発して、モノフィラメントを柔軟にする効果が得られないうえに、作業環境が悪化する。一方、前記有機溶媒の沸点は通常３００℃以下である。本発明で使用される沸点が１００℃以上である有機溶媒としては、Ｎ、Ｎ−ジメチルホルムアミド（ＤＭＦ）、Ｎ、Ｎ−ジメチルアセトアミド（ＤＭＡＣ）、ジメチルスルホキシド（ＤＭＳＯ）等が挙げられ、なかでも、ＤＭＦが好ましい。
【００２４】
前記処理液中の沸点が１００℃以上の有機溶媒の含有量は特に限定されないが、２質量％以上であることが好ましい。前記有機溶媒の含有量が２質量％未満の場合には、モノフィラメントを柔軟にする効果が得られないおそれがある。前記有機溶媒の含有量は、５質量％以上がより好ましく、１０質量％以上がさらに好ましい。一方、前記有機溶媒の含有量が多すぎる場合には、処理液と接触したモノフィラメントが溶解したり、釣糸の強力が低下したりするおそれがある。前記有機溶媒の含有量は、９０質量％以下が好ましく、５０質量％以下がより好ましい。
【００２５】
前記処理液中の沸点が１００℃未満の有機溶媒の含有量は１０質量％以下が好ましく、３質量％以下がより好ましく、実質的に含有されていないことが好ましい。
【００２６】
前記処理液が染料を含有することが好ましい。このような方法により、太径部と細径部とが色分けされた釣糸を得ることができる。太径部と細径部とが色分けされていることにより、太径部と細径部とを見分け易くなり好ましい。前記処理液中の染料の含有量は０．１〜５質量％であることが好ましい。
【００２７】
前記処理液が染料以外のその他の添加剤を含有していてもよい。その他の添加剤としては、増粘剤、ポリオキシアルキレングリコール類からなる捺染用浸透剤などが挙げられる。その他の添加剤の含有量は、通常、０．１〜１０質量％である。
【００２８】
前記処理液における、有機溶媒、染料及びその他の添加剤以外の残部が水であることが好ましい。
【００２９】
モノフィラメントの一部を前記処理液と接触させる方法は特に限定されないが、モノフィラメントを束ねた後に、当該モノフィラメントの束の一部を前記処理液と接触させる方法等が挙げられる。このとき、モノフィラメントの束の一箇所に前記処理液を接触させてもよいし、太径部のピッチに合わせて、複数箇所に前記処理液と接触させてもよい。
【００３０】
モノフィラメント中の前記処理液が接触した部分を加熱して熱処理する。これによって、前記処理液中の有機溶媒がフィラメント中に浸み込み、フィラメントが柔軟になるものと考えられる。このときの処理温度は８５〜１００℃が好ましく、処理時間は１〜１８０分間が好ましい。
【００３１】
こうして得られる本発明の釣糸は、ハリス、道糸等として好適に使用され、なかでもハリスとしてより好適に使用される。図１は、本発明のハリス１の一例を示す模式図である。上記のように、モノフィラメントを束にして、その一部に前記処理液を接触させることによって、太径部２と細径部３とが交互に配置されたハリス１が得られる。なお、図１では、太径部２と細径部３の太さが同じであるが、実際には、太径部２が細径部３より太い。ハリス１の製品形態として、ハリス１がスプールに巻かれた形態やハリス１が釣針と結節された形態が挙げられる。
【００３２】
前記ハリス１の好適な実施態様として、ハリス１の一端を釣針と連結し、他端を道糸と連結する方法が挙げられる。図２及び図３は、釣針や道糸と連結して使用されるハリス１の例を示す模式図である。ハリス１を釣針と結節するに際して、釣針との結節部４が細径部３であっても構わないが、図２及び図３に示されるように、結節部４が太径部２であることが好ましい。そして、図２及び図３に示されるように、釣針と隣接する部分（チモト部分）が太径部２であることが好ましい。図４は、魚が餌を吸い込んだ際のハリス１の状態を示す模式図である。図４に示されるように、釣針と隣接する部分が柔軟な太径部２であることによって、魚が餌を吸い込む際にさらに餌が動き易くなり、釣果がさらに良好になる。
【００３３】
図２に示されるように、前記ハリス１において、釣針と隣接する部分以外の部分は細径部３のみから構成されることが好ましい。釣針と隣接する部分以外の部分が、剛性が高い細径部３によって構成されることにより、瀬ズレ等による釣糸の切断がさらに効果的に抑制される。また、図３に示されるように、釣針と隣接する部分以外の部分に太径部６が配置されていてもよい。この場合でも、細径部３、７を太径部２よりも十分長くすることによって、瀬ズレ等による糸の切断を抑制することができる。
【００３４】
ハリス１の他端は道糸と連結される。このとき、ハリス１と道糸とを直接結節してもよいし、連結具を介してハリス１を道糸と連結してもよい。図２及び図３に示されるように、ハリス１を道糸と連結するに際して、結節部５が細径部３、７であることが好ましい。これにより、結節強度がさらに向上する。
【００３５】
また、細径部と太径部とを有し、細径部のヤング率Ｅ１（Ｎ／ｍｍ２）が太径部のヤング率Ｅ２よりも高いモノフィラメントからなる釣糸（以下、当該釣糸を第２の釣糸と称することがある）も魚の食い付きを向上させることが可能であり、なおかつ切れにくいため、釣糸として好適である。
【００３６】
第２の釣糸において、細径部のヤング率Ｅ１（Ｎ／ｍｍ２）が太径部のヤング率Ｅ２よりも高い必要がある。釣糸の一部に、他の部分（細径部）よりもヤング率が低い太径部が形成されていることが第２の釣糸の大きな特徴である。第２の釣糸の一部にこのような太径部が形成されていることによって、上述した、細径部の曲げ剛性Ｋ１が太径部の曲げ剛性Ｋ２よりも高いモノフィラメントからなる釣糸（以下、当該釣糸を第１の釣糸と称することがある）と同様の効果が奏される。
【００３７】
第２の釣糸において、太径部のヤング率Ｅ２（Ｎ／ｍｍ２）に対する細径部のヤング率Ｅ１（Ｎ／ｍｍ２）の比（Ｅ１／Ｅ２）が１．１〜３であることが好ましい。前記比（Ｅ１／Ｅ２）は１．２以上がより好ましく、１．４以上がさらに好ましい。一方、前記比（Ｅ１／Ｅ２）は２以下がより好ましい。
【００３８】
第２の釣糸に用いられるモノフィラメントは、上述した第１の釣糸と同様のものが用いられる。また、第２の釣糸は、上述した第１の釣糸と同様の方法により製造することができる。第２の釣糸における、細径部や太径部の径や長さは、上述した第１の釣糸と同様である。第２の釣糸における、細径部や太径部の強力は、上述した第１の釣糸と同様であることが好ましい。
【実施例】
【００３９】
以下、実施例を用いて本発明を更に具体的に説明する。
【００４０】
実施例１
Ｎ、Ｎ−ジメチルホルムアミド（ＤＭＦ）、デンプンのり（増粘剤）及び水を混合して得られた母材に、赤色の塩基性染料を添加して処理剤（ＤＭＦ３０質量％、塩基性染料２質量％）を調製した。直径０．２１１ｍｍ（１．５号）のポリフッ化ビニリデンモノフィラメントを、長さ３００ｃｍの１００本束にした後、その一部に前記処理液を当該ポリフッ化ビニリデンモノフィラメントに塗布した。このとき、塗布部分の長さが５ｃｍ、未塗布部分の長さが４５ｃｍとなるように前記ポリフッ化ビニリデンモノフィラメントに対して前記処理液を塗布した。遠赤外線オーブンを用いて、前記処理剤が塗布された部分を９５℃で６０分間熱処理した後、ポリフッ化ビニリデンモノフィラメントを水で５分間洗浄することにより、長さ５ｃｍ、直径０．２２２ｍｍの太径部（処理部分）と、４５ｃｍ、直径０．２１１ｍｍの細径部（未処理部分）とが交互に配置されたハリスを得た。得られたハリスの太径部及び細径部の直径は、その中心部分の直径をそれぞれ２０ヶ所ずつ測定して、その算術平均より得た。
【００４１】
得られたハリスの引張試験を下記のとおり行った。
引張試験機：株式会社Ａ＆Ｄ製テンシロン引張試験機
サンプル長さ（チャック間距離）：５０ｍｍ
引張速度：６０ｍｍ／ｍｉｎ
試験回数（Ｎ）：５
【００４２】
引張試験の結果を表１に示す。ハリス各部のヤング率Ｅ（Ｎ／ｍｍ２）及び曲げ剛性Ｋ（Ｎ・ｍｍ２）は下式によりそれぞれ求めた。
【００４３】
2018064505.tif 000003
Ｆ：５％伸長時の強力（Ｎ）
Ｌ：サンプル長（元長、ｍｍ）
ΔＬ：５％伸び（ｍｍ）
【００４４】
2018064505.tif 000004
Ｆ：５％伸長時の強力（Ｎ）
Ｌ：試料長（元長、ｍｍ）
ΔＬ：５％伸び（ｍｍ）
ｄ：直径（ｍｍ）
【００４５】
実施例２、３
表１に示す直径（号数）のポリフッ化ビニリデンモノフィラメントを用いたこと以外は実施例１と同様にしてハリスの作製及び評価を行った。結果を表１に示す。
【００４６】
処理剤で処理した本発明のハリス（実施例１〜３）と未処理のハリスとを用いて、１０名のモニターが磯釣りを行った。ハリスの長さは３００ｃｍとし、太径部で釣針に結束し、釣針から３ｃｍの部分までが太径部となるようにした。その結果、本発明のハリスの方が未処理のハリスより、釣果が良好であったと１０名中９名から報告があった。
【００４７】
【表１】
2018064505.tif 000005
【符号の説明】
【００４８】
１  ハリス
２、６  太径部
３、７  細径部
４、５  結節部
【図１】
2018064505.tif 000006
【図２】
2018064505.tif 000007
【図３】
2018064505.tif 000008
【図４】
2018064505.tif 000009